(57)【特許請求の範囲】
【請求項１】
式（Ｉ）で表される化合物の少なくとも１種からなる成分Ｉ、および式（II−１）〜（II−７）で表される化合物群から選択される少なくとも１種の化合物からなる成分IIを含有し、組成物の全重量に対して５〜３０重量％の成分Ｉ、および同じく３５〜９５重量％の成分IIを含有することを特徴とする、液晶組成物。
【化１】
0004655357.tif 000017
（これらの式中、Ｒ1〜Ｒ4は各々独立して炭素数１〜１０のアルキル基、アルコキシ基もしくはアルコキシメチル基、または炭素数２〜１０のアルケニル基を示し、Ｚ1およびＺ2は各々独立して単結合または−Ｃ2Ｈ4−を示し、Ｚ3は単結合、−Ｃ2Ｈ4−または−ＣＯＯ−を示し、Ｚ4は単結合、−Ｃ2Ｈ4−または−ＣＨ＝ＣＨ−を示し、Ｚ5は単結合または−Ｃ2Ｈ4−を示し、Ｘ1はＦ、Ｃｌ、ＣＦ3、ＯＣＦ2ＨまたはＯＣＦ3を示し、Ｙ1およびＹ2は各々独立してＨまたはＦを示す。）
【請求項２】
成分Ｉ、成分II、および式（III−１）〜（III−５）で表される化合物群から選択される少なくとも１種の化合物からなる成分IIIを含有し、組成物の全重量に対して５〜３０重量％の成分Ｉ、同じく３５〜９０重量％の成分II、および同じく５〜６０重量％の成分IIIを含有することを特徴とする、請求項１に記載の液晶組成物。
【化２】
0004655357.tif 000018
（これらの式中、Ｒ5およびＲ8は各々独立して炭素数１〜１０のアルキル基、アルコキシ基もしくはアルコキシメチル基、または炭素数２〜１０のアルケニル基を示し、Ｒ6は炭素数１〜１０のアルキル基、アルコキシ基もしくはアルコキシメチル基、炭素数２〜１０のアルケニル基、または−ＣＯＯ−Ｒ9を示し、Ｒ9は炭素数１〜１０のアルキル基を示し、Ｒ7は炭素数１〜１０のアルキル基もしくはアルコキシ基、炭素数２〜１０のアルケニル基、またはＦを示し、環Ａは１，４−フェニレンまたは１，４−シクロヘキシレンを示し、Ｚ6およびＺ8は各々独立して単結合、−Ｃ2Ｈ4−、−ＣＯＯ−または−ＣＨ＝ＣＨ−を示し、Ｚ7は単結合、−Ｃ2Ｈ4−または−ＣＯＯ−を示し、ＱはＨまたはＦを示す。）
【請求項３】
請求項１または２に記載の液晶組成物を用いた液晶表示素子。
【発明の詳細な説明】
【０００１】
【発明の属する技術分野】
本発明は、ネマチック液晶組成物に関する。更に詳しくは、アクティブマトリックス液晶表示素子用の液晶組成物、およびこの液晶組成物を用いた液晶表示素子に関する。
【０００２】
【従来の技術】
これまでに、フルカラー表示が可能な装置として、バックライトを光源とした透過型アクティブマトリックス液晶表示素子（ＡＭ−ＬＣＤ）が実用化されている。このバックライトは、消費電力が大きいという欠点を有しており、このようなＡＭ−ＬＣＤを搭載したデジタルスチルカメラやデジタルビデオカメラは、長時間使用することができないという不都合が生じている。
この消費電力の問題を解決するために、反射型のＡＭ−ＬＣＤが開発された。反射型のＡＭ−ＬＣＤは、Ｓ．Ｔ．Ｗｕ、Ｃ．Ｓ．ＷｕおよびＣ．Ｌ．Ｋｕｏ等によってＳＩＤ９７  Ｄｉｇｅｓｔ／６４３に報告されているように、光が液晶層を２回通過するので、液晶層の厚み（ｄ）と液晶の屈折率異方性値（Δｎ）の積（Δｎ・ｄ）を小さく設定しなければならない。このため、従来の透過型ＴＮタイプのＡＭ−ＬＣＤの液晶に要求されるΔｎがおよそ０．０７５〜０．１２０程度であったのに対して、反射型ＴＮタイプのＡＭ−ＬＣＤの液晶に要求されるΔｎは０．０７５以下である。
【０００３】
反射型のＡＭ−ＬＣＤに求められる液晶組成物の特性は、Δｎ以外では、従来の透過型のＡＭ−ＬＣＤと同様に、
（ａ）ＬＣＤのコントラストを良くするために、高い比抵抗値と高い電圧保持率を有すること。
（ｂ）ＬＣＤの屋外での使用を可能とするために、ネマチック相を示す温度範囲が広いこと（ネマチック相を示す上限温度が高く、ネマチック相を示す下限温度が低いこと）。
（ｃ）ＬＣＤの消費電力を小さくするために、しきい値電圧が低いこと。
（ｄ）ＬＣＤの応答速度を速くするために、粘度が小さいこと。
である。
【０００４】
ＡＭ−ＬＣＤに使用可能と考えられる液晶性化合物または液晶組成物を開示した文献として、例えば、特開平１１−２９７７１号公報、特開平１０−２４５５５９号公報、特開平９−２５５９５６号公報及び特開平９−２４９８８１号公報等を挙げることができる。しかし、これらに開示されている液晶組成物は、本願の比較例に示されているように、Δｎが大きかったり、Δｎが比較的小さくてもネマチック相を示す下限温度が高かったり、または電圧保持率が低いという欠点を有しているため、反射型ＴＮタイプのＡＭ−ＬＣＤに用いるためには、不十分であった。
【０００５】
【発明が解決しようとする課題】
本発明の目的は、ＡＭ−ＬＣＤに求められる一般的な特性を満たしながら、特に、ネマチック相の上限温度が高く、ネマチック相の下限温度が低く、かつ屈折率異方性値の小さい液晶組成物を提供することにある。
【０００６】
【課題を解決するための手段】
本発明者らは、これらの課題を解決すべく種々の液晶性化合物を用いた組成物を鋭意検討した結果、下記に示す特定の成分を含有する組成物とすることによって所期の目的を達成できることを見いだし、本発明を完成するに至った。
即ち、本発明は下記（１）〜（５）項に示される構成を有する。
【０００７】
（１）式（Ｉ）で表される化合物の少なくとも１種からなる成分Ｉ、および式（II−１）〜（II−７）で表される化合物群から選択される少なくとも１種の化合物からなる成分IIを含有することを特徴とする液晶組成物。
【化３】
0004655357.tif 000002
（これらの式中、Ｒ1〜Ｒ4は各々独立して炭素数１〜１０のアルキル基、アルコキシ基もしくはアルコキシメチル基、または炭素数２〜１０のアルケニル基を示し、Ｚ1およびＺ2は各々独立して単結合または−Ｃ2Ｈ4−を示し、Ｚ3は単結合、−Ｃ2Ｈ4−または−ＣＯＯ−を示し、Ｚ4は単結合、−Ｃ2Ｈ4−または−ＣＨ＝ＣＨ−を示し、Ｚ5は単結合または−Ｃ2Ｈ4−を示し、Ｘ1はＦ、Ｃｌ、ＣＦ3、ＯＣＦ2ＨまたはＯＣＦ3を示し、Ｙ1およびＹ2は各々独立してＨまたはＦを示す。）
【０００８】
（２）組成物の全重量に対して５〜３０重量％の成分Ｉ、および同じく３５〜９５重量％の成分IIを含有することを特徴とする、前記（１）項に記載の液晶組成物。
【０００９】
（３）成分Ｉ、成分II、および式（III−１）〜（III−５）で表される化合物群から選択される少なくとも１種の化合物からなる成分IIIを含有することを特徴とする、前記（１）または（２）項に記載の液晶組成物。
【化４】
0004655357.tif 000003
（これらの式中、Ｒ5およびＲ8は各々独立して炭素数１〜１０のアルキル基、アルコキシ基もしくはアルコキシメチル基、または炭素数２〜１０のアルケニル基を示し、Ｒ6は炭素数１〜１０のアルキル基、アルコキシ基もしくはアルコキシメチル基、炭素数２〜１０のアルケニル基、または−ＣＯＯ−Ｒ9を示し、Ｒ9は炭素数１〜１０のアルキル基を示し、Ｒ7は炭素数１〜１０のアルキル基もしくはアルコキシ基、炭素数２〜１０のアルケニル基、またはＦを示し、環Ａは１，４−フェニレンまたは１，４−シクロヘキシレンを示し、Ｚ6およびＺ8は各々独立して単結合、−Ｃ2Ｈ4−、−ＣＯＯ−または−ＣＨ＝ＣＨ−を示し、Ｚ7は単結合、−Ｃ2Ｈ4−、または−ＣＯＯ−を示し、ＱはＨまたはＦを示す。）
【００１０】
（４）組成物の全重量に対して５〜３０重量％の成分Ｉ、同じく３５〜９０重量％の成分II、および同じく５〜６０重量％の成分IIIを含有することを特徴とする、前記（３）項に記載の液晶組成物。
【００１１】
（５）前記（１）〜（４）項のいずれか１項に記載の液晶組成物を用いた液晶表示素子。
【００１２】
【発明の実施の形態】
本発明の液晶組成物における成分Ｉは、前記式（Ｉ）で表される化合物群から選択される少なくとも１種の化合物からなる。成分Ｉは０．０６〜０．０９の範囲の屈折率異方性値（Δｎ）、およそ１７０〜２００℃の範囲の透明点（Ｔc）、およびほぼ０の値の誘電率異方性値（Δε）を有し、熱安定性、化学的安定性および相溶性に優れている。このことから、成分Ｉは、高信頼性を要求されるＴＦＴ用液晶組成物において、高いＴcを維持しつつΔｎを小さくすることを主な目的として使用される。しかしながら、これらの化合物だけで組成物を調整すると、組成物のネマチック相を示す温度範囲が狭くなりすぎるのに加えて、しきい値電圧が上がりすぎることがある。
【００１３】
成分Ｉの好ましい化合物として下記の化合物を挙げることができる。
【化５】
0004655357.tif 000004
（これらの式中、Ｒ及びＲ’はそれぞれ独立して炭素数１〜１０のアルキル基、アルコキシ基またはアルコキシメチル基を表す。
【００１４】
成分IIは、前記の式（II−１）〜（II−７）で表される化合物群から選択される少なくとも１種の化合物からなる。成分IIは、およそ−５０〜１６０℃の範囲のＴc、およそ５〜１２の範囲のΔε、およびおよそ０．０３〜０．１２の範囲のΔｎを有し、熱安定性、化学的安定性および相溶性に優れている。このため成分IIは、高信頼性を要求されるＴＦＴ用液晶組成物において特に、しきい値電圧を下げる役割を担う。しかしながら、これらの化合物だけで組成物を調整すると、組成物の相溶性が低下する傾向にあることに加えて、Δｎおよび粘度が大きくなることがある。
【００１５】
成分IIのための好ましい化合物として、下記の化合物を挙げることができる。
【化６】
0004655357.tif 000005
【００１６】
【化７】
0004655357.tif 000006
【００１７】
【化８】
0004655357.tif 000007
【００１８】
【化９】
0004655357.tif 000008
【００１９】
【化１０】
0004655357.tif 000009
【００２０】
【化１１】
0004655357.tif 000010
【００２１】
【化１２】
0004655357.tif 000011
【００２２】
【化１３】
0004655357.tif 000012
【００２３】
【化１４】
0004655357.tif 000013
（これらの式中、Ｒは前記のＲ1の定義と同じ意味を示す。）
【００２４】
（II−１）で特に好ましい化合物は（II−１−３）〜（II−１−７）、（II−２）で特に好ましい化合物は（II−２−２）および（II−２−３）、（II−３）で特に好ましい化合物は（II−３−１）、（II−３−４）、（II−３−６）〜（II−３−９）および（II−３−１１）、（II−４）で特に好ましい化合物は（II−４−１）〜（II−４−３）、（II−５）で特に好ましい化合物は（II−５−５）および（II−５−６）、（II−６）で特に好ましい化合物は（II−６−２）、（II−６−４）〜（II−６−６）、（II−６−８）および（II−６−９）、（II−７）で特に好ましい化合物は（II−７−２）、（II−７−５）、（II−７−８）、（II−７−９）および（II−７−１２）である。
【００２５】
本発明の液晶組成物は、成分Ｉおよび成分IIを任意に組み合わせることによって、小さいΔｎ、低い粘度、および広いネマチック相を有するＡＭ−ＬＣＤ用の液晶組成物を調整できる。成分Ｉの含有量は組成物全量に対して５〜３０重量％が好ましい。より好ましくは１０〜２５重量％である。５重量％未満では、液晶組成物のΔｎが大きくなることがあり、また、３０重量％を超えると、液晶組成物の低温での相溶性が低下する傾向にある。
【００２６】
成分IIの含有量は組成物全量に対して３５〜９５重量％が好ましい。より好ましくは、４０〜９０重量％である。３５重量％未満では、液晶組成物のしきい値電圧が上がりすぎることがあり、また９５重量％を超えると、液晶組成物の粘性が大きくなるのに加えてΔｎが大きくなることがある。
【００２７】
本発明の液晶組成物は、成分Ｉと成分IIを含む組成物に更に成分IIIを組み合わせることができる。成分IIIは、前記の式（III−１）〜（III−５）で表される化合物群から選択される少なくとも１種の化合物からなる成分である。式（III−１）で表される化合物および式（III−２）で表される化合物は、およそ１０〜７０℃の範囲のＴc、ほぼ０の値のΔεおよびおよそ０．０２〜０．０６の範囲のΔｎを有する。式（III−３）で表される化合物は、およそ１００〜１９０℃の範囲のＴc、およそ０〜２の範囲のΔεおよびおよそ０．０７〜０．１０の範囲のΔｎを有する。また、式（III−４）で表される化合物および式（III−５）で表される化合物は、およそ２２０〜２６０℃の範囲のＴc、ほぼ０の値のΔεおよびおよそ０．１２〜０．１６の範囲のΔｎを有する。そして、これら式（III−１）〜（III−５）で表される化合物は、いずれも熱安定性、化学的安定性および相溶性に優れている。従って、成分IIIはおよそ１０〜２６０℃の範囲のＴc、０〜２の範囲のΔεおよびおよそ０．０２〜０．１６の範囲のΔｎを有することになり、しかも熱安定性、化学的安定性および相溶性に優れている。このような物性を有するため、成分IIIは組成物のＴcを上げるとともに粘度を小さくする目的で使用される。しかしながら、成分IIIだけで組成物を調整すると、しきい値電圧が上がりすぎてしまうことがある。
【００２８】
成分IIIのための好ましい化合物として下記の化合物を挙げることができる。
【化１５】
0004655357.tif 000014
【００２９】
【化１６】
0004655357.tif 000015
（これらの式中、Ｒは前記のＲ1の定義と同じ意味を表し、Ｒ’は炭素数１〜１０のアルキル基を示す。）
【００３０】
成分IIIの含有量は液晶組成物全量に対して５〜６０重量％が好ましい。より好ましくは１０〜５５重量％である。５重量％未満では、液晶組成物の低温での相溶性が低下する傾向にあり、また６０重量％を超えると、液晶組成物のしきい値電圧が上がってしまうことがある。
【００３１】
次に、本発明を構成する組成物の持つ特性値について詳細に説明する。
ネマチック相の上限温度が７０℃より低く、ネマチック相の下限温度が−２０℃より高い液晶組成物を使用したディスプレイは、使用する環境温度に制限があり、特に屋外で使用する場合にはディスプレイとしての機能を果たせなくなる恐れがある。このため、液晶組成物のネマチック相範囲は、ネマチック相を示す上限温度を７０℃以上、下限温度を−２０℃以下にすることが望ましい。また、測定温度２５℃、使用波長５８９ｎｍの条件で測定したΔｎが０．０７５より大きい液晶組成物を使用した場合、反射型のＡＭ−ＬＣＤでは、白色の表示が黄色味を帯びてしまうことがある。このため、液晶組成物の屈折率異方性値は０．０７５以下であることが好ましい。
【００３２】
本発明の液晶組成物の成分を構成する化合物は、それぞれ既知の方法によって合成することができる。例えば、式（Ｉ−２）で表される化合物の合成法は、米国特許第５，７０９，８２０号に記載されている。特開平２−２３３６２６には、化合物（II−１−６）、（II−３−７）、（II−４−３）、（II−５−５）および（II−６−６）の合成法が記載されている。特開平１０−２０４０１６には、化合物（II−２−３）および（II−７−５）の合成法が記載されている。特開昭５９−７０６２４および特開昭６０−１６９４０には、化合物（III−１−１）の合成法が記載されている。特開昭５７−１６５３２８には化合物（III−３−７）の合成法が記載されている。また、特公昭６２−４６５２７には化合物（III−４−１）の合成法が記載されている。即ち、本願発明の組成物を構成する成分の各々の化合物は、これらの合成法によるかまたはこれらの合成法を応用することによって得られるものである。
【００３３】
本発明の液晶組成物は、通常用いられる方法によって調製することができる。一般には、種々の化合物を混合し、高い温度で互いに溶解させる方法をとる。本発明の液晶組成物には、液晶分子のらせん構造を誘起することによりねじれ角を調整する目的で、コレステリックノナノエート等のキラルドープ剤を添加してもよい。また、本発明の液晶組成物は、メロシアニン系、スチリル系、アゾ系、アゾメチン系、アゾキシ系、キノフタロン系、アントラキノン系およびテトラジン系の２色性色素を添加してゲスト−ホストモード用の液晶組成物としても使用できる。また、ポリマー分散型液晶表示素子用、または複屈折制御モードおよび動的散乱モード用の液晶組成物としても使用することができる。また、イン・プレイン・スイッチング方式液晶表示素子用の液晶組成物としても使用することができる。
【００３４】
【実施例】
以下、実施例により本発明を詳細に説明するが、本発明はこれらの実施例に限定されるものではない。なお、比較例及び実施例においては、組成比を示す％は全て重量％であり、化合物は表１に示した定義に基づき記号で表記される。
【００３５】
【表１】
0004655357.tif 000016
【００３６】
また、液晶組成物の特性データにおいては、透明点をＴc、ネマチック相転移温度の下限値をＴL、２５℃における屈折率異方性値をΔｎ、２５℃における誘電率異方性値をΔε、２０℃における粘度をηで表した。なお、ＴLは、０℃、−１０℃、−２０℃、−３０℃および−４０℃の各々のフリーザー中に３０日間放置した後の液晶相で判断した。例えば、一つの液晶組成物について、−２０℃でネマチック状態をとり−３０℃で結晶化した場合には、その液晶組成物のＴLを「＜−２０℃」と表現した。Δｎは、５８９ｎｍの波長を有する光源ランプを使用して測定した。Ｖｔｈは、セル厚（０．４／Δｎ）μｍ、ツイスト角８０°のセルを用い、ノーマリーホワイトモードで、周波数が３２Ｈｚの矩形波を印加し、セルを通過する光の透過率が９０％になったときに印加されている電圧の値を測定して求めた。
【００３７】
比較例１
特開昭６０−２３１７８９号公報の実施例３２に記載されている下記組成の液晶組成物を調製し、物性値を測定した。
３−ＨＢ−Ｃ                              １１．０％
４−ＨＢ−Ｃ                              １０．０％
２−ＧＨ−５                              １８．０％
３−ＧＨ−Ｏ２                            １５．０％
３−ＨＨＢ−Ｃ                              ５．０％
５−ＨＢＢ−Ｃ                              ４．０％
３−ＨＥＨ−３                            ２５．０％
３−ＨＨＥＨ−３                            ６．０％
３−ＨＢ（Ｆ）ＢＨ−３                      ６．０％
Ｔc＝６０．６℃
ＴL＜−１０℃
Δｎ＝０．０９３
η＝１９．２ｍＰａ・ｓ
Ｖth＝２．９１Ｖ
この組成物は、Ｔc点が低く、Δｎが大きい。
【００３８】
比較例２
特開平９−２４９８８１号公報の実施例２に記載されている下記組成の液晶組成物を調製し、物性値を測定した。
７−ＨＢ−Ｆ                                ８．０％
３−ＨＢ−Ｏ２                              ５．０％
３−ＨＨ−Ｏ１                            １２．０％
３−ＨＨ−５                                ５．０％
２−ＨＨＢ−ＯＣＦ３                        ７．０％
３−ＨＨＢ−ＯＣＦ３                        ８．０％
４−ＨＨＢ−ＯＣＦ３                        ７．０％
５−ＨＨＢ−ＯＣＦ３                        ８．０％
２−ＨＢＢ（Ｆ）−Ｆ                        ３．０％
３−ＨＢＢ（Ｆ）−Ｆ                        ４．０％
３−ＨＨ２Ｂ（Ｆ）−Ｆ                      ７．０％
５−ＨＨ２Ｂ（Ｆ）−Ｆ                      ８．０％
２−ＨＨＢ（Ｆ，Ｆ）−Ｆ                    ６．０％
３−ＨＨＢ（Ｆ，Ｆ）−Ｆ                    ６．０％
５−ＨＨＢ（Ｆ，Ｆ）−Ｆ                    ６．０％
Ｔc＝７９．７℃
ＴL＜０℃
Δｎ＝０．０７６
η＝１８．３ｍＰａ・ｓ
Ｖth＝２．５４Ｖ
この組成物は、Ｔc点が低く、ＴL点が高く、Δｎが大きい。
【００３９】
比較例３
ＷＯ９８／３２７２１号公報の使用例６に記載されている下記組成の液晶組成物を調製し、物性値を測定した。
３−ＨＧ−Ｖ                                ５．０％
５−ＨＧ−Ｖ                                ５．０％
３−ＨＥＢ−Ｆ                            １１．５％
５−ＨＥＢ−Ｆ                            １１．５％
３−ＨＨ−ＥＭｅ                          ２５．０％
３−ＨＨＥＢ（Ｆ，Ｆ）−Ｆ                  ５．０％
３−ＨＨＥＢ−Ｆ                            ５．０％
５−ＨＨＥＢ−Ｆ                            ５．０％
２−ＨＢＢ（Ｆ）−Ｆ                        ５．５％
３−ＨＢＢ（Ｆ）−Ｆ                        ５．５％
５−ＨＢＢ（Ｆ）−Ｆ                      １１．０％
３−ＨＢＢ（Ｆ，Ｆ）−Ｆ                    ５．０％
Ｔc＝７１．２℃
ＴL＜−２０℃
Δｎ＝０．０８０
η＝２０．６ｍＰａ・ｓ
Ｖth＝２．３８Ｖ
この組成物は、Ｔc点が低く、Δｎが大きい。
【００４０】
実施例１
下記組成の液晶組成物を調整した。
３−ＨＨＧ−Ｖ                              ５．０％
５−ＨＨＧ−Ｖ                              ５．０％
７−ＨＢ（Ｆ，Ｆ）−Ｆ                      ５．０％
３−ＨＨＢ（Ｆ，Ｆ）−Ｆ                  １０．０％
３−Ｈ２ＨＢ（Ｆ，Ｆ）−Ｆ                １０．０％
４−Ｈ２ＨＢ（Ｆ，Ｆ）−Ｆ                １０．０％
５−Ｈ２ＨＢ（Ｆ，Ｆ）−Ｆ                １０．０％
３−ＨＨ２Ｂ（Ｆ，Ｆ）−Ｆ                １０．０％
５−ＨＨ２Ｂ（Ｆ，Ｆ）−Ｆ                  ７．０％
３−ＨＨＥＢ（Ｆ，Ｆ）−Ｆ                １２．０％
４−ＨＨＥＢ（Ｆ，Ｆ）−Ｆ                  ３．０％
５−ＨＨＥＢ（Ｆ，Ｆ）−Ｆ                  ３．０％
４−ＧＨＢ（Ｆ，Ｆ）−Ｆ                    ５．０％
５−ＧＨＢ（Ｆ，Ｆ）−Ｆ                    ５．０％
この組成物の特性を次に示す。
Ｔc＝９１．０℃
ＴL＜−２０℃
Δｎ＝０．０７３
η＝３５．８ｍＰａ・ｓ
Ｖth＝１．５８Ｖ
【００４１】
実施例２
下記組成の液晶組成物を調整した。
Ｖ−ＨＨＧ−２Ｖ                          １０．０％
Ｖ２−ＨＨＧ−Ｖ                          １０．０％
７−ＨＢ（Ｆ，Ｆ）−Ｆ                      ５．０％
３−ＨＨＢ（Ｆ，Ｆ）−Ｆ                  １０．０％
３−ＨＨＣＦ２ＯＢ（Ｆ，Ｆ）−Ｆ          １０．０％
４−ＨＨＣＦ２ＯＢ（Ｆ，Ｆ）−Ｆ          １０．０％
５−ＨＨＣＦ２ＯＢ（Ｆ，Ｆ）−Ｆ          １０．０％
３−ＨＨ２Ｂ（Ｆ，Ｆ）−Ｆ                １０．０％
５−ＨＨ２Ｂ（Ｆ，Ｆ）−Ｆ                  ７．０％
３−ＨＨＥＢ（Ｆ，Ｆ）−Ｆ                １２．０％
４−ＨＨＥＢ（Ｆ，Ｆ）−Ｆ                  ３．０％
５−ＨＨＥＢ（Ｆ，Ｆ）−Ｆ                  ３．０％
この組成物の特性を次に示す。
Ｔc＝１０７．５℃
ＴL＜−１０℃
Δｎ＝０．０７４
η＝３４．１ｍＰａ・ｓ
Ｖth＝１．６９Ｖ
【００４２】
実施例３
下記組成の液晶組成物を調整した。
５−ＨＨ２Ｇ−Ｖ                          １２．０％
３Ｏ−ＨＨＧ−Ｖ                            ７．０％
３−ＨＨＧ−２Ｖ                            ６．０％
３−ＨＨＥＢ（Ｆ，Ｆ）−Ｆ                １０．０％
４−ＨＨＥＢ（Ｆ，Ｆ）−Ｆ                  ３．０％
５−ＨＨＥＢ（Ｆ，Ｆ）−Ｆ                  ３．０％
３−ＨＧＢ（Ｆ，Ｆ）−Ｆ                    ５．０％
４−ＨＧＢ（Ｆ，Ｆ）−Ｆ                    ５．０％
５−ＨＧＢ（Ｆ，Ｆ）−Ｆ                  １０．０％
３−Ｈ２ＧＢ（Ｆ，Ｆ）−Ｆ                  ６．０％
５−ＧＨＢ（Ｆ，Ｆ）−Ｆ                    ９．０％
３−ＨＨ−ＥＭｅ                          １３．０％
５−ＨＨ−ＥＭｅ                          １１．０％
この組成物の特性を次に示す。
Ｔc＝１１４．３℃
ＴL＜−１０℃
Δｎ＝０．０７０
η＝３３．６ｍＰａ・ｓ
Ｖth＝１．７８Ｖ
【００４３】
実施例４
下記組成の液晶組成物を調整した。
５−ＨＨＧ−Ｖ                              ６．０％
７−ＨＢ（Ｆ）−Ｆ                          ３．０％
７−ＨＢ（Ｆ，Ｆ）−Ｆ                      ９．０％
２−ＨＨＢ（Ｆ）−Ｆ                      １０．０％
３−ＨＨＢ（Ｆ）−Ｆ                      １０．０％
５−ＨＨＢ（Ｆ）−Ｆ                      １０．０％
３−Ｈ２ＨＢ（Ｆ，Ｆ）−Ｆ                  ９．０％
４−Ｈ２ＨＢ（Ｆ，Ｆ）−Ｆ                  ９．０％
５−Ｈ２ＨＢ（Ｆ，Ｆ）−Ｆ                  ９．０％
３−ＨＨＢ（Ｆ，Ｆ）−Ｆ                    ５．０％
３−ＨＨ２Ｂ（Ｆ，Ｆ）−Ｆ                １０．０％
５−ＨＨ２Ｂ（Ｆ，Ｆ）−Ｆ                １０．０％
この組成物の特性を次に示す。
Ｔc＝８３．３℃
ＴL＜−３０℃
Δｎ＝０．０６９
η＝２４．５ｍＰａ・ｓ
Ｖth＝１．６８Ｖ
【００４４】
実施例５
下記組成の液晶組成物を調整した。
３−Ｈ２ＨＧ−Ｖ                        ５．０％
２Ｏ−ＨＨＧ−Ｖ                        ４．０％
５−ＨＣＦ２ＯＢ（Ｆ，Ｆ）−Ｆ          ６．０％
３−ＨＣＦ２ＯＢ（Ｆ）−ＯＣＦ３        ３．０％
３−Ｈ２ＨＢ（Ｆ，Ｆ）−Ｆ              ９．０％
４−Ｈ２ＨＢ（Ｆ，Ｆ）−Ｆ              ９．０％
５−Ｈ２ＨＢ（Ｆ，Ｆ）−Ｆ              ９．０％
３−ＨＨＢ（Ｆ，Ｆ）−Ｆ                ５．０％
３−ＨＨ２Ｂ（Ｆ，Ｆ）−Ｆ            １０．０％
５−ＨＨ２Ｂ（Ｆ，Ｆ）−Ｆ            １０．０％
３−ＨＨＣＦ２ＯＢ（Ｆ）−Ｆ          １０．０％
４−ＨＨＣＦ２ＯＢ（Ｆ）−Ｆ          １０．０％
５−ＨＨＣＦ２ＯＢ（Ｆ）−Ｆ          １０．０％
この組成物の特性を次に示す。
Ｔc＝９６．４℃
ＴL＜−３０℃
Δｎ＝０．０７０
η＝２６．２ｍＰａ・ｓ
Ｖth＝１．３３Ｖ
【００４５】
実施例６
下記組成の液晶組成物を調整した。
２−ＨＨＧ−Ｖ                              ７．０％
Ｖ−ＨＨＧ−Ｖ                              ７．０％
５−ＨＥＢ（Ｆ，Ｆ）−Ｆ                  １８．０％
３−ＨＨＢ（Ｆ，Ｆ）−Ｆ                    ７．０％
３−Ｈ２ＨＢ（Ｆ，Ｆ）−Ｆ                １０．０％
４−Ｈ２ＨＢ（Ｆ，Ｆ）−Ｆ                  ９．０％
５−Ｈ２ＨＢ（Ｆ，Ｆ）−Ｆ                １０．０％
３−ＨＨ２Ｂ（Ｆ，Ｆ）−Ｆ                １３．０％
５−ＨＨ２Ｂ（Ｆ，Ｆ）−Ｆ                  ３．０％
３−ＨＨＥＢ（Ｆ，Ｆ）−Ｆ                １０．０％
４−ＨＨＥＢ（Ｆ，Ｆ）−Ｆ                  ３．０％
５−ＨＨＥＢ（Ｆ，Ｆ）−Ｆ                  ３．０％
この組成物の特性を次に示す。
Ｔc＝８６．０℃
ＴL＜−２０℃
Δｎ＝０．０７１
η＝２７．２ｍＰａ・ｓ
Ｖth＝１．５６Ｖ
【００４６】
実施例７
下記組成の液晶組成物を調整した。
３−ＨＨ２Ｇ−Ｖ                              ７．０％
５−ＨＨＧ−Ｖ                              １２．０％
７−ＨＢ（Ｆ，Ｆ）−Ｆ                        ９．０％
４−Ｈ２ＨＢ（Ｆ，Ｆ）−Ｆ                  １０．０％
５−Ｈ２ＨＢ（Ｆ，Ｆ）−Ｆ                  １０．０％
３−ＨＨＣＦ２ＯＢ（Ｆ，Ｆ）−Ｆ            １０．０％
４−ＨＨＣＦ２ＯＢ（Ｆ，Ｆ）−Ｆ            １０．０％
３−ＨＨＣＦ２ＯＢ（Ｆ，Ｆ）−ＯＣＦ２Ｈ    １７．０％
５−ＨＨＣＦ２ＯＢ（Ｆ，Ｆ）−ＯＣＦ２Ｈ    １５．０％
この組成物の特性を次に示す。
Ｔc＝９８．９℃
ＴL＜−３０℃
Δｎ＝０．０７４
η＝３１．０ｍＰａ・ｓ
Ｖth＝１．５４Ｖ
【００４７】
実施例８
下記組成の液晶組成物を調整した。
５−ＨＨＧ−２Ｖ                            ４．０％
３Ｏ−Ｈ２ＨＧ−２Ｖ                        ４．０％
Ｖ２−ＨＨＧ−Ｖ                            ４．０％
Ｖ２−ＨＨＧ−２Ｖ                          ４．０％
７−ＨＢ（Ｆ）−Ｆ                          ７．０％
７−ＨＢ（Ｆ，Ｆ）−Ｆ                      ９．０％
３−Ｈ２ＨＢ（Ｆ，Ｆ）−Ｆ                  ８．０％
３−ＨＨＢ（Ｆ，Ｆ）−Ｆ                    ５．０％
３−ＨＨ２Ｂ（Ｆ，Ｆ）−Ｆ                  ７．０％
５−ＨＨ２Ｂ（Ｆ，Ｆ）−Ｆ                  ６．０％
３−ＨＨＥＢ（Ｆ，Ｆ）−Ｆ                １１．０％
５−ＨＨＥＢ（Ｆ，Ｆ）−Ｆ                  ３．０％
３−ＧＨＥＢ（Ｆ，Ｆ）−Ｆ                  ３．０％
５−ＧＨＥＢ（Ｆ，Ｆ）−Ｆ                  ２．０％
３−ＨＨＣＦ２ＯＢ（Ｆ）−ＯＣＦ３          ５．０％
３−ＨＨＣＦ２ＯＢ（Ｆ）−ＯＣＦ２Ｈ        ５．０％
３−ＨＨＣＦ２ＯＢ（Ｆ）−ＣＦ３            ５．０％
３−ＨＨ−４                                ８．０％
この組成物の特性を次に示す。
Ｔc＝８９．３℃
ＴL＜−３０℃
Δｎ＝０．０７２
η＝２４．２ｍＰａ・ｓ
Ｖth＝１．４５Ｖ
【００４８】
実施例９
下記組成の液晶組成物を調整した。
３−ＨＨＧ−Ｖ                              ５．０％
３−ＨＨＥＢ（Ｆ，Ｆ）−Ｆ                １０．０％
４−ＨＨＥＢ（Ｆ，Ｆ）−Ｆ                  ３．０％
５−ＨＨＥＢ（Ｆ，Ｆ）−Ｆ                  ３．０％
２−ＨＧＢ（Ｆ，Ｆ）−Ｆ                    ６．０％
３−ＨＧＢ（Ｆ，Ｆ）−Ｆ                    ４．０％
４−ＨＧＢ（Ｆ，Ｆ）−Ｆ                    ４．０％
５−ＨＧＢ（Ｆ，Ｆ）−Ｆ                    ６．０％
３−ＨＢ−Ｏ２                              ４．０％
２−ＨＨ−ＥＭｅ                          １０．０％
３−ＨＨ−ＥＭｅ                          ２０．０％
５−ＨＨ−ＥＭｅ                          １７．０％
３−ＨＨＢ−１                              ４．０％
３−ＨＨＢ−Ｆ                              ４．０％
この組成物の特性を次に示す。
Ｔc＝８５．７℃
ＴL＜−２０℃
Δｎ＝０．０６８
η＝２１．７ｍＰａ・ｓ
Ｖth＝２．１３Ｖ
【００４９】
実施例１０
下記組成の液晶組成物を調整した。
Ｖ−ＨＨＧ−Ｖ                              ５．０％
Ｖ２−ＨＨＧ−Ｖ                            ５．０％
３−ＨＨＥＢ（Ｆ，Ｆ）−Ｆ                １０．０％
４−ＨＨＥＢ（Ｆ，Ｆ）−Ｆ                  ３．０％
５−ＨＨＥＢ（Ｆ，Ｆ）−Ｆ                  ３．０％
３−ＨＨＣＦ２ＯＢ（Ｆ）−Ｆ                ６．０％
５−ＨＨＣＦ２ＯＢ（Ｆ）−Ｆ                ４．０％
３−ＨＨＣＦ２ＯＢ（Ｆ，Ｆ）−Ｆ            ４．０％
５−ＨＨＣＦ２ＯＢ（Ｆ，Ｆ）−Ｆ            ６．０％
５−ＨＣＦ２ＯＢ（Ｆ，Ｆ）−Ｆ              ４．０％
２−ＨＨ−ＥＭｅ                          １０．０％
３−ＨＨ−ＥＭｅ                          ２０．０％
５−ＨＨ−ＥＭｅ                          １５．０％
３−ＨＨＥＢ−Ｆ                            ５．０％
この組成物の特性を次に示す。
Ｔc＝８８．２℃
ＴL＜−３０℃
Δｎ＝０．０７１
η＝２３．６ｍＰａ・ｓ
Ｖth＝１．９８Ｖ
【００５０】
実施例１１
下記組成の液晶組成物を調整した。
３−ＨＨ２Ｇ−Ｖ                            ６．０％
４−Ｈ２ＨＧ−Ｖ                            ６．０％
７−ＨＢ（Ｆ，Ｆ）−Ｆ                      ５．０％
３−ＨＨＢ（Ｆ，Ｆ）−Ｆ                  １０．０％
３−Ｈ２ＨＢ（Ｆ，Ｆ）−Ｆ                  ９．０％
４−Ｈ２ＨＢ（Ｆ，Ｆ）−Ｆ                  ９．０％
５−Ｈ２ＨＢ（Ｆ，Ｆ）−Ｆ                  ８．０％
３−ＨＨＥＢ（Ｆ，Ｆ）−Ｆ                １０．０％
４−ＨＨＥＢ（Ｆ，Ｆ）−Ｆ                  ３．０％
３−ＨＧＢ（Ｆ，Ｆ）−Ｆ                    ６．０％
３−ＨＨ−４                              １０．０％
３−ＨＨ−ＥＭｅ                            ６．０％
５−ＨＥＢ−Ｆ                              ６．０％
７−ＨＥＢ−Ｆ                              ６．０％
この組成物の特性を次に示す。
Ｔc＝８１．６℃
ＴL＜−３０℃
Δｎ＝０．０６５
η＝２２．８ｍＰａ・ｓ
Ｖth＝１．６０Ｖ
【００５１】
実施例１２
下記組成の液晶組成物を調整した。
２−ＨＨＧ−Ｖ                              ５．０％
３−ＨＨ２Ｇ−Ｖ                            ５．０％
３−ＨＣＦ２ＯＢ（Ｆ）−ＯＣＦ３            ５．０％
３−ＨＨＢ（Ｆ）−ＯＣＦ３                  ５．０％
３−ＨＨＢ（Ｆ，Ｆ）−ＯＣＦ２Ｈ            ５．０％
３−Ｈ２ＨＢ（Ｆ，Ｆ）−Ｆ                  ９．０％
４−Ｈ２ＨＢ（Ｆ，Ｆ）−Ｆ                  ９．０％
５−Ｈ２ＨＢ（Ｆ，Ｆ）−Ｆ                  ８．０％
３−ＨＨＥＢ（Ｆ，Ｆ）−Ｆ                １０．０％
４−ＨＨＥＢ−ＯＣＦ３                      ３．０％
３−ＨＧＢ（Ｆ，Ｆ）−Ｆ                    ６．０％
３−ＨＨ−４                                ８．０％
３−ＨＨ−ＥＭｅ                            ５．０％
７−ＨＢ−１                                ５．０％
５−ＨＥＢ−Ｆ                              ６．０％
５−ＨＨＥＢ−Ｆ                            ６．０％
この組成物の特性を次に示す。
Ｔc＝８２．２℃
ＴL＜−２０℃
Δｎ＝０．０６４
η＝２１．２ｍＰａ・ｓ
Ｖth＝１．３８Ｖ
【００５２】
実施例１３
下記組成の液晶組成物を調整した。
５−ＨＨＧ−Ｖ                              ６．０％
Ｖ２−ＨＨＧ−Ｖ                            ６．０％
５−ＨＢ−ＣＬ                              ５．０％
４−ＨＨＢ（Ｆ，Ｆ）−Ｆ                  １０．０％
３−Ｈ２ＨＢ（Ｆ，Ｆ）−Ｆ                  ９．０％
４−Ｈ２ＨＢ（Ｆ，Ｆ）−Ｆ                  ９．０％
５−Ｈ２ＨＢ（Ｆ，Ｆ）−Ｆ                  ８．０％
３−ＨＨＥＢ（Ｆ，Ｆ）−Ｆ                １０．０％
３−ＨＨ−４                                ７．０％
３−ＨＥＢ−Ｏ２                            ８．０％
３−ＨＨ−ＥＭｅ                            ８．０％
５−ＨＢ−Ｏ２                              ８．０％
５−ＨＢＢＨ−１Ｏ１                        ３．０％
３−ＨＨＥＢＨ−５                          ３．０％
この組成物の特性を次に示す。
Ｔc＝８３．５℃
ＴL＜−３０℃
Δｎ＝０．０６９
η＝２４．０ｍＰａ・ｓ
Ｖth＝１．７２Ｖ
【００５３】
【発明の効果】
本発明によって、ＡＭ−ＬＣＤに求められる一般的な特性を満たしながら、特に、ネマチック相の上限温度が高く、ネマチック相の下限温度が低く、屈折率異方性値の小さい液晶組成物を提供できた。